(57)【要約】【課題】低熱ポルトランドセメントを用いたグラウト材の良好な施工性を確保するために当該グラウト材の流動性を改善する簡便な方法を提供することである。【解決手段】  低熱ポルトランドセメントを使用したグラウト材にオキシカルボン酸及び／又はオキシカルボン酸塩を配合することで、該グラウト材の流動性を改善することが可能となる。好適には、低熱ポルトランドセメント及びおよびカルシウムサルフォアルミネート系膨張材を含む水硬性無機粉体１００質量部に対して、オキシカルボン酸及び／又はオキシカルボン酸塩を０．０１〜０．１質量部配合することが望ましい。【選択図】  なし【特許請求の範囲】
【請求項１】
オキシカルボン酸及び／又はオキシカルボン酸塩を配合することを特徴とする、低熱ポルトランドセメントを使用したグラウト材の流動性改善方法。
【請求項２】
更に炭酸アルカリ、炭酸水素アルカリ及び硫酸アルカリ化合物からなる群より選ばれる少なくとも１種を配合することを特徴とする、請求項１記載の低熱ポルトランドセメントを使用したグラウト材の流動性改善方法。
【請求項３】
低熱ポルトランドセメント及び／又はカルシウムサルフォアルミネート系膨張材を含む水硬性無機粉体１００質量部に対して、オキシカルボン酸及び／又はオキシカルボン酸塩を０．０１〜０．１質量部配合することを特徴とする、請求項１または２記載の低熱ポルトランドセメントを使用したグラウト材の流動性改善方法。
【請求項４】
低熱ポルトランドセメント及び／又はカルシウムサルフォアルミネート系膨張材を含む水硬性無機粉体１００質量部に対して、炭酸アルカリ、炭酸水素アルカリ及び硫酸アルカリ化合物からなる群より選ばれる少なくとも１種を０．５〜３質量部配合することを特徴とする、請求項２または３記載の低熱ポルトランドセメントを使用したグラウト材の流動性改善方法。
【発明の詳細な説明】
【技術分野】
【０００１】
本発明は低熱ポルトランドセメントを使用したグラウト材の流動性改善方法に関し、特に、中性化、塩害、アルカリ骨材反応、凍害などの劣化現象により劣化したコンクリート構造物の断面修復または増厚に用いられ、鉄筋コンクリート構造物からなる橋脚の耐震補強や道路床版の下面増圧工法等のコンクリート構造物の補修・補強工法に用いる低熱ポルトランドセメントを使用したグラウト材の流動性を改善するための方法に関する。
【背景技術】
【０００２】
一般にコンクリート構造物の補修・補強工法に用いる材料は、対象となるコンクリートの材質の力学的性質にできる限り類似していることが望ましいことから、セメント系材料が好適に使用されている。
また、コンクリート構造物の大断面の補修・補強には吹き付け工法やグラウトの充填工法が用いられているが、流し込み成型ができ、人的負担が少なく、マニュアル化による施工安定性の高いグラウト充填工法が大規模な補修・補強には多く適用されている。
【０００３】
しかしながら、セメント系グラウト材は、十分な型枠充填性、強度等を有する点で優れた修復材である一方、種々の原因により、修復後の断面にひび割れが発生しやすいといった欠点を有する。
修復後の断面にひび割れが発生すると、そのひび割れから水、炭酸ガス、塩化物イオン等の劣化因子が浸入し、結果的に修復後の断面が徐々に劣化するといった二次的な問題が生じる。
【０００４】
ところで、修復後の断面にひび割れを引き起こす種々の原因としては、セメント系グラウト材の単位体積中に含まれるセメントに起因する温度応力、セメントの水和による自己収縮、修復後の断面（硬化体）からの水分蒸発による乾燥収縮等が原因とされている。
セメントの水和による自己収縮、修復後の断面（硬化体）からの水分蒸発による乾燥収縮等が原因となるひび割れに対しては、膨張材や乾燥収縮低減剤を使用することで、ある程度解決できる（特許文献１）。
【０００５】
また、セメントに起因する水和熱による温度応力を低減するため、骨材である乾燥珪砂を増量し、単位セメント量を低減する方法があるが、材料分離が生じやすいという問題がある。
そこで、初期の発熱量が少なく、温度応力が軽減できる低熱型のセメントを使用する方法が提案されている（特許文献２、３、４）。
【０００６】
このような点に鑑み、コンクリート構造物の大断面の補修・補強に使用されるグラウト材として、特許文献１（特開２００２−２８５１５３号公報）には、セメント、特定の比表面積の分級フライアッシュ及びカルシウムサルフォアルミネート系膨張材を含むセメント系無機粉体１００質量部と、乾燥収縮低減剤１〜５質量部、細骨材１２０〜２００質量部を含有するセメント系のグラウト材組成物が開示されている。
しかし、本文献には使用するセメントは特に限定されてなく、低熱ポルトランドセメントを使用した場合は、この開示されている技術だけでは、流動性が不十分である。
【０００７】
また、特許文献２（特開平８−２６８７４４号公報）には、ポルトランドセメント２７〜４７質量部、高炉水砕スラグ粉末２０〜４０質量部、炭酸カルシウム微粉末２０〜３０質量部、活性シリカ質微粉末２〜８質量部、セメント系膨張材１〜３質量部、無水石膏１〜３質量部、セメント分散剤０．３〜１質量部、硬化遅延剤０．０５〜０．２質量部の組成を有するＦＲＰ被覆コンクリート補修工法用低熱型無収縮充填材が開示されている。
しかし、本文献の断熱温度上昇試験において５０℃以上の値を示し、セメントに起因する水和熱による温度応力を十分に低減できない。
【０００８】
特許文献３（特開２００３−８９５６３号公報）には、低熱ポルトランドセメントと細骨材とを用いた６５から４０％の水セメント比（Ｗ／Ｃ）で、セメントに対する質量比で０．８〜１．７％の高性能ＡＥ減水剤と、２５〜４５ｋｇ／ｍ３の膨張材とが配合され、フレッシュ性状として２０〜３０ｃｍのモルタルスランプフローを備え、かつ硬化後の乾燥収縮率が８×１０−４以下であることを特徴とする充填用グラウト材が開示されている。
本文献では、低熱ポルトランドセメントを使用しているが、開示されている技術では、混練後の初期段階で流動性が著しく低下し、流動性が不十分である。
【０００９】
更には、特許文献４（特開２００５−１７９７８１号公報）には、クリンカ鉱物組成物中のビーライト量が４５から７５質量％、アルミネート相が４．０質量％以下で、比表面積が３０００から４５００ｃｍ２／ｇである低熱ポルトランドセメント７０〜８４質量部と、シリカフューム１６〜３０質量部とからなる高強度セメント組成物が開示されている。
本文献に開示されている技術では、Ｊ１４ロートの流下時間を測定できるような材料ではなく、流動性に劣る。
【００１０】
低熱ポルトランドセメントを使用した場合、初期の発熱量が少ないため、温度応力が軽減できるが、低熱ポルトランドセメント特有の物性として、混練初期の短時間に流動性が著しく低下するという問題が生じる。かかる問題点を解決した低熱ポルトランドセメントを使用したグラウト材の流動性を改善する簡便な方法の開発が望まれていた。
【特許文献１】特開２００２−２８５１５３号公報
【特許文献２】特開平８−２６８７４４号公報
【特許文献３】特開２００３−８９５６３号公報
【特許文献４】特開２００５−１７０７８１号公報
【発明の開示】
【発明が解決しようとする課題】
【００１１】
従って、本発明の目的は、低熱ポルトランドセメントを用いたグラウト材であっても、良好な施工性を確保するために、当該グラウト材の流動性を改善する簡便な方法を提供することである。
また、本発明の他の目的は、更に、良好な早期強度発現性及び長期強度持続性を改善する簡便な低熱ポルトランドセメントを用いたグラウト材の流動性を改善する方法を提供することである。
【課題を解決するための手段】
【００１２】
本発明は、上記従来技術の問題点を解決するため、特定の成分を配合することにより、低熱ポルトランドセメントを用いたグラウト材であっても、流動性を著しく改善できることを見出したものである。
すなわち、本発明の請求項１記載の低熱ポルトランドセメントを使用したグラウト材の流動性改善方法は、オキシカルボン酸及び／又はオキシカルボン酸塩を配合することを特徴とする。
請求項２記載の低熱ポルトランドセメントを使用したグラウト材の流動性改善方法は、請求項１記載の低熱ポルトランドセメントを使用したグラウト材の流動性改善方法において、更に炭酸アルカリ、炭酸水素アルカリ及び硫酸アルカリ化合物からなる群より選ばれる少なくとも１種を配合することを特徴とする。
【００１３】
請求項３記載の低熱ポルトランドセメントを使用したグラウト材の流動性改善方法は、請求項１または２記載の低熱ポルトランドセメントを使用したグラウト材の流動性改善方法において、低熱ポルトランドセメント及びおよびカルシウムサルフォアルミネート系膨張材を含む水硬性無機粉体１００質量部に対して、オキシカルボン酸及び／又はオキシカルボン酸塩を０．０１〜０．１質量部配合することを特徴とする。
【００１４】
請求項４記載の低熱ポルトランドセメントを使用したグラウト材の流動性改善方法は、請求項２または３記載の低熱ポルトランドセメントを使用したグラウト材の流動性改善方法において、低熱ポルトランドセメント及びおよびカルシウムサルフォアルミネート系膨張材を含む水硬性無機粉体１００質量部に対して、炭酸アルカリ、炭酸水素アルカリ及び硫酸アルカリ化合物からなる群より選ばれる少なくとも１種を０．５〜３質量部配合することを特徴とする。
【発明の効果】
【００１５】
本発明の低熱ポルトランドセメントを使用したグラウト材の流動性改善方法においては、低熱ポルトランドセメントを使用した場合であっても、流動性の低下抑制が図ることが簡便にでき、従来のセメント系グラウト材と比較して、同等以上の流動性を有しながらも、材料分離現象が防止でき、コンクリート構造物の補修後の断面の温度応力によるひび割れを抑制又は防止することについても優れた効果を有し、特に現場での良好な施工性を確保することができる。
【００１６】
さらに、本発明の低熱ポルトランドセメントを使用したグラウト材の流動性改善方法においては、上記効果に加え、コンクリート構造物の補修等の工事に用いた場合でも、強度の発現性が迅速でかつ強度の長期持続性が可能となる。
【発明を実施するための最良の形態】
【００１７】
本発明を最適例を用いて以下に説明するが、これらに限定されるものではない。
本発明の低熱ポルトランドセメントを使用したグラウト材の流動性改善方法においては、低熱ポルトランドセメントを使用したグラウト材に、オキシカルボン酸及び／又はオキシカルボン酸塩を配合することで、低熱ポルトランドセメント特有の物性として、混練初期の短時間に流動性が著しく低下することを抑制することができる方法である。
【００１８】
本発明の流動性改善方法の対象である低熱ポルトランドセメントグラウト材に用いるセメントとしては、公知の低熱ポルトランドセメントであれば、特に種類は限定されず、市販品を１種または２種以上混合して用いることができる。
２種以上を併用する場合には、混合割合は特に限定されず、適宜設定することができる。
ここで、本件明細書における低熱ポルトランドセメントとは、例えばＪＩＳに規定される一般的な低熱ポルトランドセメントをいうものである。
【００１９】
当該低熱ポルトランドセメントを用いることにより、普通ポルトランドセメントと比較して強度発現性は遅いが、水和反応が穏やかに進むので温度上昇速度が小さくなって、コンクリート構造体の温度上昇を抑え、自己収縮及び体積変化を小さくすることが可能となる。
従って、普通ポルトランドセメントの水和反応による温度上昇に伴うコンクリート構造体の体積変化を防ぐことができ、この体積変化によるコンクリートのひび割れなどの発生を抑制することができる。
【００２０】
具体的には、低熱ポルトランドセメントグラウト材は、低熱ポルトランドセメントを用いているため、普通ポルトランドセメントを用いたグラウト材に比べて、水和活性が高くエンタルピーが大きい３ＣａＯ・ＳｉＯ２（Ｃ３Ｓ）、３ＣａＯ・Ａｌ２Ｏ３（Ｃ３Ａ）が少なく、水和活性が比較的低くエンタルピーが小さい２ＣａＯ・ＳｉＯ２（β−Ｃ２Ｓ）が多いものであることから、低熱ポルトランドセメントを使用したグラウト材には、初期の水和にともなう発熱量が低くなるという効果があり、このことにより、温度応力によるひび割れを有効に防止することが可能となる。
このことは、一般にセメントの水和に伴い、水和熱が蓄積され、膨張するグラウト部材中心部と、熱放散の大きい表面部との温度差が大きくなり、表面部では内部拘束による引張応力が生じ、表面ひび割れが発生するので、温度応力によるひび割れを防止するには、発熱量の低いものであることが要され、後記する簡易断熱温度上昇試験により、そのことが明確となる。
【００２１】
更に、硬化体の収縮は、セメント水和物の生成にともなって硬化体中に毛細管が生成され、その毛細管水が蒸発するときに働く毛細管張力よる乾燥収縮と、水和前のセメントと水の合量よりも、水和して生成した水和物量の体積が物理的に小さくなることによって生じる自己収縮の双方が考えられ、低熱セメントを使用した場合には、初期水和が緩慢なため、毛細管空隙が少なくなることと、構成成分に自己収縮が大きいＣ３Ｓ、Ｃ３Ａが少ないことから、上記２つの収縮に対して有利に機能する。
【００２２】
当該低熱ポルトランドセメントには、当該分野で通常用いられる種々の混合材料が混合されていても良い。
例えば、高炉スラグ微粉末、フライアッシュ、シリカフューム、石灰石粉、石英粉末、二水石膏、半水石膏、無水石膏等の公知のセメント混合材料を挙げることができる。
これら混合材料を混合する場合には、本発明の効果に悪影響を及ぼさない限り、混合割合は特に限定されず、適宜設定することができる。
【００２３】
更に、本発明の流動性改善方法におけるグラウト材には、水硬性無機粉体として上記低熱ポルトランドセメントの他にカルシウムサルフォアルミネート系膨張材が含まれることが好ましく、前記カルシウムサルフォアルミネート系膨張材は、修復後の断面を適度に膨張させ、乾燥収縮によるひび割れを補償することができるものであれば特に限定されず、公知のもの又は市販品を１種以上で用いることができる。
水硬性無機粉体としては、更に、必要に応じて上記セメント混合材料を混合した低熱ポルトランドセメント及びカルシウムサルフォアルミネート系膨張材の合計が１００質量部となるように適宜調整すれば良い。
【００２４】
カルシウムサルフォアルミネート系膨張材の割合は、特に限定されないが、必要に応じて上記セメント混合材料を混合した低熱ポルトランドセメントとカルシウムサルフォアルミネートの合計量１００質量部中、通常、カルシウムサルフォアルミネート系膨張材は１〜５質量部程度が好ましく、１．５〜３質量部がより好ましい。
水硬性無機粉体中のカルシウムサルフォアルミネート系膨張材の割合が上記範囲未満である場合には、乾燥収縮によるひび割れを効果的に補償することができない場合があり、また、カルシウムサルフォアルミネート系膨張材の割合が上記範囲を超えると、補修後の断面が過度に膨張し、却ってひび割れが発生するおそれが生じる場合がある。
【００２５】
本発明の低熱ポルトランドセメントを使用したグラウト材の流動性改善方法においては、上記低熱ポルトランドセメントを使用したグラウト材は流動性の低下が著しいものであるので、その流動化を改善するため、オキシカルボン酸及び／又はオキシカルボン酸塩を配合するものである。
具体的には、本発明のグラウト材の流動性改善方法においては、グラウト材の混練から打設までの初期の流動性を確保する目的で、オキシカルボン酸及びその塩類を配合する。
【００２６】
これらの材料としては、例えば、クエン酸、クエン酸三ナトリウム、酒石酸、酒石酸二ナトリウム、酒石酸ナトリウムカリウム、グルコン酸、グルコン酸ナトリウムが例示できる。
上記オキシカルボン酸類の配合量は、低熱ポルトランドセメントおよびカルシウムサルフォアルミネート系膨張材を含む水硬性無機粉体１００質量部に対し、オキシカルボン酸またはオキシカルボン酸塩を少なくとも１種以上用いてその合計量が０．００５〜０．１質量部であることが好ましく、０．０１〜０．０８質量部であることがより好ましい。
オキシカルボン酸類の配合量が前記範囲未満であると、グラウト材の初期流動性の低下が著しく、前記範囲を超えると、セメントの凝結が著しく遅延する。
【００２７】
更に、本発明の低熱ポルトランドセメントを使用したグラウト材の流動性改善方法は、上記オキシカルボン酸及び／又はオキシカルボン酸塩を配合することに加えて、炭酸アルカリ、炭酸水素アルカリ及び硫酸アルカリ化合物からなる群より選ばれる少なくとも１種の水和促進剤を配合することが望ましい。
前記水和促進剤を低熱ポルトランドセメントを使用したグラウト材に配合することで、低熱ポルトランドセメントを用いることにより水和反応が比較的緩慢となる初期強度の低下を抑制することが可能となり、初期強度を補償することも可能となる。
使用できる水和促進剤の種類は、例えば、炭酸ナトリウム、炭酸カリウム、炭酸リチウム、炭酸水素ナトリウム、硫酸リチウム等が挙げられる。
【００２８】
また、上記水和促進剤の配合量は、低熱ポルトランドセメント及び／又はカルシウムサルフォアルミネート系膨張材を含む水硬性無機粉体１００質量部に対し、炭酸アルカリ、炭酸水素アルカリまたは硫酸リチウムを少なくとも１種以上用いてその合計量が０．１〜３質量部であることが好ましく、０．８〜２質量部であることがより好ましい。
上記水硬性促進剤の配合量が少なすぎると初期強度低下の抑制又は初期強度を補償することができず、多すぎるとグラウトの初期流動性を低下させる場合が生じうる場合もあるからである。
【００２９】
更に、本発明の方法に用いる低熱ポルトランドセメントグラウト材においては、前記したような必要に応じて上記セメント混合材料を混合した低熱ポルトランドセメントとカルシウムサルフォアルミネート系膨張材の合計量１００質量部に対し、１〜５質量部の乾燥収縮低減剤が配合されることが好ましい。
乾燥収縮低減剤の配合量が上記範囲未満の場合には、十分な乾燥収縮低減効果が発揮できない場合があり、一方、乾燥収縮低減剤の配合量が上記範囲を超えて、多く配合しても乾燥収縮低減効果は殆ど変わらないため、経済的ではないからである。
【００３０】
乾燥収縮低減剤としては、グラウト材に含まれる水の表面張力を減少させることで、補修後の断面の乾燥収縮を抑制又は防止できるものであれば、特に限定されず、公知のもの又は市販品を用いることができる。
例えば、低級アルコールアルキレンオキシド付加物、グリコールエーテル・アミノアルコール誘導体、ポリエーテル、低分子量アルキレンオキシド共重合体を挙げることができ、これらの乾燥収縮低減剤は、単独又は２種以上で用いることができる。
２種以上を併用する場合には、その併用割合は特に限定されず、適宜設定することができる。
【００３１】
更に、本発明の方法に用いる低熱ポルトランドセメントグラウト材においては、前記した水硬性無機粉体１００質量部に対し、１２０〜２００質量部の細骨材が配合されることが好ましい。
細骨材の配合量が前記範囲未満の場合には、グラウト材組成物中の単位セメント量が多くなり、温度応力により補修後の断面にひび割れが発生しやすくなる場合がある。
一方、細骨材の配合量が前記範囲を超える場合には、水／セメント比の上昇による乾燥収縮の増大、材料分離抵抗性の低下、グラウト材の強度発現性の低下等が生じやすくなる場合がある。
【００３２】
細骨材としては、補修後の断面（硬化体）の耐久性を低下させないものであれば、その材質は特に限定されず、公知のもの又は市販品を用いることができる。
細骨材としては、ＪＡＳ  Ｓ５に規定されるような、例えば、一般にモルタル又はコンクリート用の細骨材として知られている乾燥珪砂、石灰石砂、川砂、砕砂等を挙げることができる。
また、細骨材の粒度は、特に限定されず、適宜設定することができるが、通常５ｍｍ以下が好ましく、特に間隙への充填性を考慮する場合には、３ｍｍ以下のものがより好ましい。
【００３３】
なお、本発明に用いるグラウト材には、本発明の効果を損なわない範囲で、高性能減水剤、消泡剤、発泡剤等の公知の化学混和剤を混合することができる。
これら化学混和剤は、単独又は２種以上で用いることができ、化学混和剤の混合割合や２種以上を併用する場合の併用割合等は、限定的ではなく、適宜調整しながら用いることが好ましい。
【００３４】
本発明の方法に用いるグラウト材は、上記材料を配合したグラウト材組成物と水とを混練してなるものであって、好ましくは、上記水硬性無機粉体１００質量部に対し、水３０〜４０質量部を配合し均一に混練することにより得られる。
具体的には、例えば、上記したグラウト材組成物に所定量の水を配合し、混練するだけで得られるものであり、グラウト材の施工現場までは、例えば袋詰めされたグラウト材組成物の状態で運搬し、施工時に所望量のグラウト材を効率よく調製することが可能である。
【００３５】
このようにして得られた低熱ポルトランドセメントグラウト材のフレッシュ性状は、下端内径がＪ漏斗（Ｊ１４漏斗）試験において、流下時間が６〜１０秒の高流動性を供えるものであり、この値は、所定の流動性を得るために必要な範囲であり、１０秒を超えると、充填に必要な高流動性が得られず、６秒未満では材料分離のおそれが生じる。
また、本発明のグラウト材は、混練後３０分経過後であっても、下端内径がＪ漏斗（Ｊ１４漏斗）試験において、流下時間が６〜１５秒の高流動性を備えるものであり、このことにより所定の作業性及び優れた施工性を確保することができる。
【００３６】
また、流動性の改善に加え、初期強度も改善した低熱ポルトランドセメントグラウト材は、後記する日本道路公団試験方法「ＪＨＳ  ３１２−１９９２」の規定に従って、φ５×１０ｃｍのグラウト材円柱供試体を作製し、材齢１日、４週後に測定した圧縮強度が、材齢１日で５Ｎ／ｍｍ２以上であり、また、材齢４週目で３５〜５０Ｎ／ｍｍ２である。このことにより、早期強度発現性優れるとともに、長期の高強度維持性を備えるものであることが明らかである。
【実施例】
【００３７】
本発明を以下の実施例及び比較例により具体的に説明する。
（使用材料）
低熱ポルトランドセメント（住友大阪セメント株式会社製）
普通ポルトランドセメント（住友大阪セメント株式会社製）
カルシウムサルフォアルミネート系膨張材（商品名「サクス」住友大阪セメント株式会社製）
乾燥収縮低減剤（商品名「テクタＦ＃１００」住友大阪セメント株式会社製）
炭酸リチウム（日本化学産業株式会社製）
グルコン酸ナトリウム（関東化学株式会社製）
乾燥珪砂（珪砂３号）
高性能減水剤（株式会社花王製マイティ１００）
消泡剤（旭電化工業株式会社製アデカネートＢ２１１Ｆ）
水（水道水）
【００３８】
（実施例１、２および比較例１〜３）
表１に示す配合割合に従って、高速ハンドミキサーを用いて各材料及び水を混練し、グラウト材を調製した。
得られたグラウト材の流動性は、高性能減水剤及び消泡剤を添加して、Ｊ１４ロート流下時間が８±２秒以内（適正範囲）となるように調整した。
【００３９】
当該高性能減水剤配合量を増加させると、グラウト材の流動性が向上すると同時に空気の混入量が増加するので、その連行空気の脱泡を目的に消泡剤は配合されるものである。
高性能減水剤の配合による流動性の評価はＪ１４ロート、脱泡に十分な消泡剤が配合されているかは表１の単位容積質量の測定により評価される。
その具体的な調整方法は、まず高性能減水剤のみを配合することでＪ１４流下時間を適正範囲に調整し、そのときの単位容積質量を測定し、次に、消泡剤を配合して単位容積質量が増加する上限値の配合量を決定することにより行なう。
但し、Ｊ１４ロート流下時間によるグラウト材の流動性の調整は、日本道路公団試験方法「ＪＨＳ  ３１２−１９９２」の規定に従って行い、得られたＪ１４ロート流下時間は、表１に示す。
【００４０】
次に、流動性を適正範囲に調整した上記各実施例１〜２、比較例１〜３のグラウト材に対し、（１）材料分離抵抗性試験、（２）圧縮強度試験、（３）簡易断熱温度上昇試験の各試験を、２０℃の恒温室において以下の方法に従い実施し、その結果を表１に示す。
【００４１】
（各試験の実施方法）
（１）  材料分離抵抗性試験
充分に混練したグラウト材を内容積５リットルの容器に入れ、混練後１時間静置し、細骨材の分離及びブリーディングの有無を視覚で確認した。
【００４２】
（２）  圧縮強度試験
日本道路公団試験方法「ＪＨＳ  ３１２−１９９２」の規定に従って、φ５×１０ｃｍのグラウト材円柱供試体を作製し、材齢１日、４週後における圧縮強度を測定した。
【００４３】
（３）  簡易断面温度上昇試験
φ１０×２０ｃｍの円柱型枠にグラウト材を打設し、厚さ１０ｃｍの発泡スチロールで密閉した容器中に静置し、グラウト材の中心部の最高到達温度を熱電対により測定した。
【００４４】
【表１】
2007254987.tif 000002
【００４５】
また、比較例１及び比較例２では、オキシカルボン酸であるグルコン酸ナトリウムが配合されていないので、得られたグラウト材の初期流動性が上記した適正範囲であるにも関わらず、３０分経過後の流動性が著しく損なわれた。
比較例３では、普通ポルトランドセメントを使用した配合のため、低熱ポルトランドセメントを使用した場合に比べて簡易断熱温度上昇が大きくなり、長さ変化率が大きくなった。
【００４６】
一方、実施例１、２では、グラウト材の流動性が適正範囲（Ｊ１４ロート流下時間８±２秒）である場合に、乾燥珪砂（細骨材）の分離及びブリーディングは全く確認されなかった。
簡易断熱温度上昇試験においては、グラウト材中心部の最高温度は、５０℃未満であり、温度応力によるひび割れも効果的に抑制又は防止できるものである。
また、長さ変化試験についても、低熱ポルトランドセメントを使用することによって、普通ポルトランドセメントを使用した比較例３よりも優れた結果となっている．
更に、圧縮強度について、実施例２では初期強度に優れるとともに長期強度においても優れるものであることがわかる。
このように、実施例においては、低熱ポルトランドセメントを用いたグラウト材の流動性が改善されたものであることが明らかである。
【産業上の利用可能性】
【００４７】
本発明の低熱ポルトランドセメントを用いたグラウト材の流動性改善方法は、初期の発熱量が少ないために温度応力が軽減できる低熱ポルトランドセメントグラウト材の流動性を容易に改善することができるため、施工性が優れたものとなり、得られるグラウト材はコンクリート構造物、特に、鉄筋コンクリート構造物からなる橋脚の耐震補強や道路床版の下面増圧工法によるコンクリート構造物の補修・補強に有効に適用することができる。